(57)【要約】【課題】積層された半導体ウエハーが備える接続部間の電気的な接続を安定的に行い得るとともに、効率よく複数の半導体素子を製造し得る半導体ウエハーの接合方法および信頼性の高い半導体装置の製造方法を提供すること。【解決手段】本発明の半導体ウエハーの接合方法では、半導体ウエハー２１０と半導体ウエハー２２０との間に、フラックス活性を有する硬化剤と、熱硬化性樹脂とを含む接合層６０を介在させて、半導体ウエハー２１０、２２０が積層された半導体ウエハー積層体２３０を得た後に、半導体ウエハー積層体２３０を、加熱しつつ、その厚さ方向に加圧することにより、半田バンプ２２４を溶融・固化するとともに、前記熱硬化性樹脂を硬化して、半導体ウエハー２１０と半導体ウエハー２２０とが固着することにより、接続部（半田バンプの固化物）２２５で、接続部２１２と接続部２２２とが電気的に接続された半導体ウエハー接合体２４０を得る。【選択図】図４
2008294382.tif 000002
【特許請求の範囲】
【請求項１】
第１の半導体ウエハーと第２の半導体ウエハーとを積層して電気的に接続する半導体ウエハーの接合方法であって、
前記第１の半導体ウエハーの厚さ方向に貫通して設けられた複数の接続部を有する前記第１の半導体ウエハーと、
前記第２の半導体ウエハーの厚さ方向に貫通して設けられた複数の接続部と、前記第２の半導体ウエハーの裏面側において前記接続部の端部に接続された半田バンプとを有する前記第２の半導体ウエハーとを用意する第１の工程と、
前記第１の半導体ウエハーと、前記第２の半導体ウエハーとの間に、フラックス活性を有する硬化剤と、熱硬化性樹脂とを構成材料として含む接合層を介在させるとともに、前記第１の半導体ウエハーの機能面側における接続部の端部と、前記第２の半導体ウエハーの裏面側における半田バンプとが対応するように位置決めして、前記第１の半導体ウエハーと前記第２の半導体ウエハーとが積層された半導体ウエハー積層体を得る第２の工程と、
前記半導体ウエハー積層体を、加熱しつつ、その厚さ方向に加圧することにより、前記半田バンプを溶融・固化するとともに、前記熱硬化性樹脂を硬化して、前記第１の半導体ウエハーと前記第２の半導体ウエハーとが固着することにより、前記半田バンプの固化物で、前記第１の半導体ウエハーの接続部と前記第２の半導体ウエハーの接続部とが電気的に接続された半導体ウエハー接合体を得る第３の工程とを有することを特徴とする半導体ウエハーの接合方法。
【請求項２】
前記第２の工程において、前記接合層は、前記構成材料を含有するフィルム状の接合シートを、前記第１の半導体ウエハーと前記第２の半導体ウエハーとの間に介在させることにより形成される請求項１に記載の半導体ウエハーの接合方法。
【請求項３】
前記第２の工程において、前記接合層は、前記構成材料を含有する液状材料を、前記第１の半導体ウエハーの機能面および／または前記第２の半導体ウエハーの裏面に塗布することにより形成される請求項１に記載の半導体ウエハーの接合方法。
【請求項４】
前記第１の工程において、さらに、前記接続部の機能面側の端部に接続された半田バンプを有する前記第１の半導体ウエハーを用意する請求項１ないし３のいずれかに記載の半導体ウエハーの接合方法。
【請求項５】
前記第３の工程において、前記半導体ウエハー積層体が加熱圧着される際に、前記半田バンプの溶融に遅れて、前記熱硬化性樹脂の硬化が完了する請求項１ないし４のいずれかに記載の半導体ウエハーの接合方法。
【請求項６】
前記半導体ウエハー接合体における、前記接合層の厚さは、１〜２００μｍである請求項１ないし５のいずれかに記載の半導体ウエハーの接合方法。
【請求項７】
前記フラックス活性を有する硬化剤は、カルボキシル基および／またはフェノール水酸基を備える請求項１ないし６のいずれかに記載の半導体ウエハーの接合方法。
【請求項８】
前記熱硬化性樹脂は、エポキシ樹脂である請求項１ないし７のいずれかに記載の半導体ウエハーの接合方法。
【請求項９】
さらに、前記構成材料は、フィルム形成性樹脂を含み、該フィルム形成性樹脂は、（メタ）アクリル系樹脂、フェノキシ樹脂およびポリイミド樹脂のうちの少なくとも１種である請求項１ないし８のいずれかに記載の半導体ウエハーの接合方法。
【請求項１０】
前記接合層は、酸化処理した銅板の表面に該接合層を形成して、大気中、２３０℃で１分間還元処理したとき、下記式（Ｉ）で表される該銅板の酸化銅還元率が７０％以上のものである請求項１ないし９のいずれかに記載の半導体ウエハーの接合方法。
酸化銅還元率（％）＝｛１−（還元処理後のＯ原子濃度）／（酸化処理後のＯ原子濃度）｝×１００  ・・・式（Ｉ）
【請求項１１】
請求項１ないし１０のうちのいずれかに記載の半導体ウエハーの接合方法により接合された前記半導体ウエハー接合体を前記個別回路毎に切断して、複数の半導体素子に個片化する工程と、
前記個片化した半導体素子を基板に搭載する工程とを有することを特徴とする半導体装置の製造方法。
【発明の詳細な説明】
【技術分野】
【０００１】
本発明は、半導体ウエハーの接合方法および半導体装置の製造方法に関する。
【背景技術】
【０００２】
近年、電子機器の高機能化及び小型化の要求に伴い、半導体集積回路の高密度実装技術の開発が進められている。そのような実装技術の一つとして、半導体チップ上に他の半導体チップを積層して搭載するチップオンチップ（ＣＯＣ）型のシステムインパッケージ（ＳｉＰ）の半導体装置が提案されている。この構造は、パッケージの薄型化を図ることができる点で優れていることから着目されている（例えば、特許文献１参照。）。
【０００３】
このような半導体チップ上への他の半導体チップの積層には、例えば、ウエハーから切り出された個別の半導体チップ同士を積層した状態で接合する方法が用いられている。しかしながら、このような方法、すなわち個別の半導体チップ同士を接合することにより半導体チップの積層体を得る方法では、多くの積層体を製造する場合、工程数の増加を招き、時間と手間を要することから、生産性の向上を図ることができないという問題がある。
【０００４】
かかる問題を解決する方法として、半導体チップを個片化する前のウエハー同士を接合する、以下のようなＳｉＰの半導体装置の製造方法が提案されている。
【０００５】
まず、図７（ａ）に示すような、接続部５１１を有する第１の半導体ウエハー５１０と、接続部５２１を有する第２の半導体ウエハー５２０を用意し、接続部５１１に接続部５２１が対応するように半導体ウエハー５１０、５２０同士を位置決めして、接合することにより、これらが接合した半導体ウエハー接合体５３０を得る（図７（ｂ）参照）。
【０００６】
次に、図７（ｂ）に示すように、この接合体５３０を個片化（Dicing）する。これにより、接続部５１１と接続部５２１とにおいて電気的に接続された、第１の半導体ウエハー５１０から切り出された半導体チップ５４０と、第２の半導体ウエハー５２０から切り出された半導体チップ５５０との接合体、すなわち、図７（ｃ）に示すような半導体チップ接合体５６０が形成される。
【０００７】
そして、図７（ｄ）に示すように、この半導体チップ接合体５６０を、配線パターン６４０とバンプ６２０とを備えるインターポーザー６３０上に、配線パターン６４０を介して搭載することにより、ＳｉＰの半導体装置１００を製造する方法が提案されている。
【０００８】
ここで、図７（ａ）における、第１の半導体ウエハー５１０と第２の半導体ウエハー５２０との接合は、例えば、これら同士の間に、異方性導電フィルム（ＡＣＦ）を介在した状態で、半導体ウエハー５１０、５２０同士を圧着することにより行うことが考えられる。このようなＡＣＦを用いた半導体ウエハー５１０、５２０同士の接合では、ＡＣＦ中に含まれる金属粒子同士が互いに接触すること、すなわち金属粒子間の点接触により、接続部５１１、５２１間の電気的な接続が確保されている。
【０００９】
このような状態で、半導体装置１００を駆動すると、半導体チップ接合体５６０から発生する熱や外気温変動により、ＡＣＦに含まれる樹脂成分が膨張／収縮することとなる。その結果、金属粒子同士間の距離が変動し、場合によっては金属粒子同士が非接触な状態となり、接続部５１１、５２１間の抵抗値が変動、もしくは導通しなくなる。このようなことから、ＡＣＦを用いた半導体ウエハー５１０、５２０同士の接合では、接続部５１１、５２１間で安定的な導通が得られないという問題がある。
【００１０】
【特許文献１】特開平１１−３９６９号公報
【発明の開示】
【発明が解決しようとする課題】
【００１１】
本発明の目的は、積層された半導体ウエハーがそれぞれ備える接続部同士間の電気的な接続を安定的に行って、これら半導体ウエハー同士が接合された半導体ウエハー接合体を得ることが可能であるとともに、この得られた半導体ウエハー接合体を個片化することにより、効率よく複数の半導体素子を製造することができる半導体ウエハーの接合方法および信頼性の高い半導体装置の製造方法を提供することにある。
【課題を解決するための手段】
【００１２】
このような目的は、下記（１）〜（１１）に記載の本発明により達成される。
（１）  第１の半導体ウエハーと第２の半導体ウエハーとを積層して電気的に接続する半導体ウエハーの接合方法であって、
前記第１の半導体ウエハーの厚さ方向に貫通して設けられた複数の接続部を有する前記第１の半導体ウエハーと、
前記第２の半導体ウエハーの厚さ方向に貫通して設けられた複数の接続部と、前記第２の半導体ウエハーの裏面側において前記接続部の端部に接続された半田バンプとを有する前記第２の半導体ウエハーとを用意する第１の工程と、
前記第１の半導体ウエハーと、前記第２の半導体ウエハーとの間に、フラックス活性を有する硬化剤と、熱硬化性樹脂とを構成材料として含む接合層を介在させるとともに、前記第１の半導体ウエハーの機能面側における接続部の端部と、前記第２の半導体ウエハーの裏面側における半田バンプとが対応するように位置決めして、前記第１の半導体ウエハーと前記第２の半導体ウエハーとが積層された半導体ウエハー積層体を得る第２の工程と、
前記半導体ウエハー積層体を、加熱しつつ、その厚さ方向に加圧することにより、前記半田バンプを溶融・固化するとともに、前記熱硬化性樹脂を硬化して、前記第１の半導体ウエハーと前記第２の半導体ウエハーとが固着することにより、前記半田バンプの固化物で、前記第１の半導体ウエハーの接続部と前記第２の半導体ウエハーの接続部とが電気的に接続された半導体ウエハー接合体を得る第３の工程とを有することを特徴とする半導体ウエハーの接合方法。
【００１３】
（２）  前記第２の工程において、前記接合層は、前記構成材料を含有するフィルム状の接合シートを、前記第１の半導体ウエハーと前記第２の半導体ウエハーとの間に介在させることにより形成される上記（１）に記載の半導体ウエハーの接合方法。
【００１４】
（３）  前記第２の工程において、前記接合層は、前記構成材料を含有する液状材料を、前記第１の半導体ウエハーの機能面および／または前記第２の半導体ウエハーの裏面に塗布することにより形成される上記（１）に記載の半導体ウエハーの接合方法。
【００１５】
（４）  前記第１の工程において、さらに、前記接続部の機能面側の端部に接続された半田バンプを有する前記第１の半導体ウエハーを用意する上記（１）ないし（３）のいずれかに記載の半導体ウエハーの接合方法。
【００１６】
（５）  前記第３の工程において、前記半導体ウエハー積層体が加熱圧着される際に、前記半田バンプの溶融に遅れて、前記熱硬化性樹脂の硬化が完了する上記（１）ないし（４）のいずれかに記載の半導体ウエハーの接合方法。
【００１７】
（６）  前記半導体ウエハー接合体における、前記接合層の厚さは、１〜２００μｍである上記（１）ないし（５）のいずれかに記載の半導体ウエハーの接合方法。
【００１８】
（７）  前記フラックス活性を有する硬化剤は、カルボキシル基および／またはフェノール水酸基を備える上記（１）ないし（６）のいずれかに記載の半導体ウエハーの接合方法。
【００１９】
（８）  前記熱硬化性樹脂は、エポキシ樹脂である上記（１）ないし（７）のいずれかに記載の半導体ウエハーの接合方法。
【００２０】
（９）  さらに、前記構成材料は、フィルム形成性樹脂を含み、該フィルム形成性樹脂は、（メタ）アクリル系樹脂、フェノキシ樹脂およびポリイミド樹脂のうちの少なくとも１種である上記（１）ないし（８）のいずれかに記載の半導体ウエハーの接合方法。
【００２１】
（１０）  前記接合層は、酸化処理した銅板の表面に該接合層を形成して、大気中、２３０℃で１分間還元処理したとき、下記式（Ｉ）で表される該銅板の酸化銅還元率が７０％以上のものである上記（１）ないし（９）のいずれかに記載の半導体ウエハーの接合方法。
酸化銅還元率（％）＝｛１−（還元処理後のＯ原子濃度）／（酸化処理後のＯ原子濃度）｝×１００  ・・・式（Ｉ）
【００２２】
（１１）  上記（１）ないし（１０）のうちのいずれかに記載の半導体ウエハーの接合方法により接合された前記半導体ウエハー接合体を前記個別回路毎に切断して、複数の半導体素子に個片化する工程と、
前記個片化した半導体素子を基板に搭載する工程とを有することを特徴とする半導体装置の製造方法。
【発明の効果】
【００２３】
本発明によれば、積層された半導体ウエハーがそれぞれ備える接続部同士間の電気的な接続を安定的に行って、これら半導体ウエハー同士が接合された半導体ウエハー接合体を得ることができる。
【００２４】
また、上記で得られた半導体ウエハー接合体を個片化することにより、効率よく複数の半導体素子を製造することができる。
【００２５】
さらに、上記で得られた、接続部同士間の電気的な接続信頼性に優れた半導体素子を備える半導体装置を製造することができる。
【発明を実施するための最良の形態】
【００２６】
以下、本発明の半導体ウエハーの接合方法および半導体装置の製造方法を添付図面に示す好適実施形態に基づいて詳細に説明する。
【００２７】
まず、本発明の半導体ウエハーの接合方法を説明するのに先立って、本発明の半導体装置の製造方法により製造された半導体装置について説明する。
【００２８】
図１は、本発明の半導体装置の製造方法により製造される半導体装置の一例を示す縦断面図である。なお、以下の説明では、図１中の上側を「上」、下側を「下」と言う。
【００２９】
図１に示す半導体装置１０は、チップオンチップ（ＣＯＣ）型のシステムインパッケージ（ＳｉＰ）であり、半導体チップ２０と、半導体チップ２０を支持するインターポーザー（基板）３０と、所定パターンに形成された配線パターン４０と、複数の導電性を有するバンプ（端子）７０とを有している。
【００３０】
インターポーザー３０は、絶縁基板であり、例えばポリイミド・エポキシ・シアネート・ビスマレイミドトリアジン（ＢＴレジン）等の各種樹脂材料で構成されている。このインターポーザー３０の平面視形状は、通常、正方形、長方形等の四角形とされる。
【００３１】
インターポーザー３０の上面（一方の面）には、例えば、銅等の導電性金属材料で構成される配線パターン４０が、所定形状で設けられている。
【００３２】
また、インターポーザー３０には、その厚さ方向に貫通して、図示しない複数のビア（スルーホール：貫通孔）が形成されている。
【００３３】
各バンプ７０は、それぞれ、各ビアを介して、一端（上端）が配線パターン４０の一部に電気的に接続され、他端（下端）は、インターポーザー３０の下面（他方の面）から突出している。
【００３４】
バンプ７０のインターポーザー３０から突出する部分は、ほぼ球形状（Ｂａｌｌ状）をなしている。
【００３５】
このバンプ７０は、例えば、半田、銀ろう、銅ろう、燐銅ろうのようなろう材を主材料として構成されている。
【００３６】
インターポーザー３０上には、配線パターン４０が形成されている。この配線パターン４０に、接続部８２を介して、半導体チップ２０が電気的に接続されている。
【００３７】
また、半導体チップ２０と、インターポーザー３０または配線パターン４０との間の間隙には、例えばエポキシ系樹脂等の各種樹脂材料で構成される封止剤が充填され、この封止剤の硬化物により、封止層８０が形成されている。この封止層８０は、半導体チップ２０と、インターポーザー３０または配線パターン４０との接合強度を向上させる機能や、前記間隙への異物や水分等の浸入を防止する機能を有している。
【００３８】
このような半導体装置１０は、例えば、以下のようにして製造することができる。
図２は、半導体装置の製造方法を説明するための縦断面図、図３は、半導体ウエハー同士を接合する第１の接合方法を説明するための縦断面図、図４は、半導体ウエハー同士を接合する第２の接合方法を説明するための縦断面図である。なお、以下の説明では、図２〜図４中の上側を「上」、下側を「下」と言う。
【００３９】
［１］  まず、図２（ａ）に示すような、第１の半導体ウエハー２１０と第２の半導体ウエハー２２０とが接合層６０’を介して接合された半導体ウエハー接合体２４０を用意する。
【００４０】
この半導体ウエハー接合体２４０の形成に、本発明の半導体ウエハーの接合方法が適用される。
【００４１】
以下、本発明の半導体ウエハーの接合方法を用いて、第１の半導体ウエハー２１０と第２の半導体ウエハー２２０とを接合して半導体ウエハー接合体２４０を得る方法について説明する。
【００４２】
＜第１の接合方法＞
まず、半導体ウエハーの第１の接合方法を用いて半導体ウエハー接合体２４０を得る方法について説明する。
【００４３】
［１Ａ−１］  まず、それぞれに、図示しない複数の個別回路が形成された第１の半導体ウエハー２１０と、第２の半導体ウエハー２２０とを用意する（第１の工程）。
【００４４】
本実施形態では、図３（ａ）に示すように、第１の半導体ウエハー２１０は、その機能面２１１に設けられ前記個別回路に接続する複数の電極（図示せず）と、第１の半導体ウエハー２１０の厚さ方向に貫通して設けられ前記電極と電気的に接続する接続部（導体ポスト）２１２とを有している。
【００４５】
また、図３（ａ）に示すように、第２の半導体ウエハー２２０は、その機能面２２１に設けられ前記個別回路に接続する複数の電極（図示せず）と、第２の半導体ウエハー２２０の厚さ方向に貫通して設けられ前記電極と電気的に接続する接続部２２２と、裏面２２３側において接続部（導体ポスト）２２２の端部に接続された半田バンプ２２４とを有している。
【００４６】
なお、接続部２２２の裏面２２３側の端部への半田バンプ２２４の形成は、各種方法を用いて行うことができるが、例えば、ボール状の半田を搭載する方法、半田ペーストを印刷する方法またはメッキによって成長させる方法等が挙げられる。また、このようにして形成される半田バンプ２２４は、形成後にリフロー処理が施されていてもよい。
【００４７】
図３（ａ）では、半田バンプ２２４は、第２の半導体ウエハー２２０の裏面２２３側のみに形成されているが、半田バンプ２２４は、第１の半導体ウエハー２１０の機能面２１１側においても、接続部２１２の端部に接続して形成されているのが好ましい。これにより、後述する接続部２２５を介して、接続部２１２、２２２同士を確実に電気的に接続することができる。
【００４８】
また、半田バンプ２２４は、さらに、第１の半導体ウエハー２１０の裏面２１３側および第２の半導体ウエハー２２０の機能面２２１側にも形成されていてもよい。
【００４９】
半田バンプ２２４を構成する半田成分は、錫（Ｓｎ）、銀（Ａｇ）、ビスマス（Ｂｉ）、インジウム（Ｉｎ）、亜鉛（Ｚｎ）、鉛（Ｐｂ）および銅（Ｃｕ）からなる群から選択される少なくとも２種以上を含む合金であることが好ましい。中でも、半田バンプ２２４の溶融温度及び機械的な物性を考慮すると、Ｓｎ−Ｐｂの合金、Ｓｎ−Ｂｉの合金、Ｓｎ−Ａｇの合金、Ｓｎ−Ａｇ−Ｃｕの合金、Ｓｎ−Ｉｎの合金等のＳｎを含む合金であることが好ましい。
【００５０】
このような半田バンプ２２４の融点は、通常、１００〜２５０℃程度であるのが好ましく、１３０〜２３０℃程度であるのがより好ましい。これにより、硬化前の接合層６０中の熱硬化性樹脂等の流動性を充分に確保することができるとともに、半導体ウエハー２１０、２２０上に設けられた個別回路の熱劣化を確実に防止することができる。
【００５１】
なお、半田バンプ２２４の融点は、例えば、ＤＳＣ(示差走査熱量測定)法を用い、昇温速度１０℃／分で半田バンプ２２４を構成する半田粉単体を測定した際の吸熱ピーク温度とする。
【００５２】
また、半田バンプ２２４の大きさは、直径１〜５００μｍ程度であるのが好ましく、５〜３００μｍ程度であるのがより好ましく、１０〜２００μｍ程度であるのがさらに好ましい。これにより、後述する接続部２２５の電気的な接続信頼性を充分に確保することができる。
【００５３】
［１Ａ−２］  次に、第２の半導体ウエハー２２０の裏面２２３に、構成材料として、フラックス活性を有する硬化剤と、熱硬化性樹脂とを含む液状材料６１を塗布することにより接合層６０を形成する。
【００５４】
液状材料６１を裏面２２３上に塗布する方法としては、各種塗布法が用いられ、例えば、スピンコート法、キャスティング法、マイクログラビアコート法、バーコート法、ロールコート法、ディップコート法、スプレーコート法、スクリーン印刷法、フレキソ印刷法、オフセット印刷法、インクジェット印刷法等の各種塗布法を用いることができる。かかる塗布法によれば、液状材料６１を比較的容易に裏面２２３上に供給することができる。
【００５５】
なお、接合層６０は、液状材料６１を裏面２２３に塗布した後、例えば、液状材料６１に含まれる溶媒を脱溶媒すること、すなわち液状材料６１を乾燥することにより形成される。
【００５６】
この液状材料６１の乾燥は、自然乾燥であってもよいし、例えば、ヒータ等を用いて第２の半導体ウエハー２２０を加熱するような強制乾燥であってもよい。
【００５７】
接合層６０の厚さ（平均）は、特に限定されないが、５〜３００μｍ程度であるのが好ましく、１０〜２００μｍ程度であるのがより好ましい。
【００５８】
また、接合層６０は、必要に応じて仮硬化するようにしてもよい。これにより、形成された接合層６０の形状を確実に保持することができる。
【００５９】
なお、本実施形態では、接合層６０は、第２の半導体ウエハー２２０の裏面２２３側に単独で設けているが、第１の半導体ウエハー２１０の機能面２１１側に単独で設けるようにしてもよいし、第２の半導体ウエハー２２０の裏面２２３側と第１の半導体ウエハー２１０の機能面２１１側との双方に設けるようにしてもよい。なお、半導体ウエハーの接合方法における工程の簡略化を図るという観点からは、裏面２２３および機能面２１１のうちのいずれか一方に接合層６０を設けるが好ましく、形成される半導体ウエハー接合体２４０の密着性の向上を図るという観点からは裏面２２３および機能面２１１の双方に接合層６０を設けるのが好ましい。
【００６０】
フラックス活性を有する硬化剤は、後工程［１Ａ−４］において、半導体ウエハー積層体２３０が加熱圧着される際に、半田バンプ２２４の表面を還元する機能を有するものである。これにより、半田バンプ２２４を構成する半田成分の濡れ性を高めることができ、後述する接続部２１２、２２２間への溶融した半田バンプ２２４の凝集力を向上させることができる。その結果、接続部２１２、２２２間を、溶融した半田バンプ２２４の固化物で構成される接続部２２５で接続することができ、この接続部２２５を介した導通を確実に得ることができる。
【００６１】
また、このようなフラックス活性を有する硬化剤は、熱硬化性樹脂と結合する官能基を有するのが好ましい。これにより、フラックス活性を有する硬化剤は、熱硬化性樹脂の加熱により硬化する際に、硬化剤としても機能し、熱硬化性樹脂に付加することとなる。その結果、形成される半導体ウエハー接合体２４０が備える接合層６０’中で、フラックス成分残渣に起因するイオンマイグレーションが発生するのを好適に抑制することができる。また、フラックス活性を有する硬化剤が熱硬化性樹脂に付加することにより、熱硬化性樹脂の硬化物の弾性率および／またはＴｇを高めることができるという効果も得られる。
【００６２】
以上のことを考慮して、フラックス活性を有する硬化剤としては、カルボキシル基および／またはフェノール水酸基を備えるものを用いるのが好ましい。
【００６３】
なお、カルボキシル基および／またはフェノール性水酸基を備えるフラックス活性を有する硬化剤（以下、「フラックス活性硬化剤」と略すこともある。）とは、分子中にカルボキシル基および／またはフェノール性水酸基が少なくとも１つ以上存在するものをいい、液状であっても固体であってもよい。
【００６４】
これらのうち、カルボキシル基を備えるフラックス活性硬化剤としては、脂肪族酸無水物、脂環式酸無水物、芳香族酸無水物、脂肪族カルボン酸、芳香族カルボン酸等が挙げられる。
【００６５】
また、脂肪族酸無水物としては、無水コハク酸、ポリアジピン酸無水物、ポリアゼライン酸無水物ポリセバシン酸無水物等が挙げられる。
【００６６】
脂環式酸無水物としては、メチルテトラヒドロ無水フタル酸、メチルヘキサヒドロ無水フタル酸、無水メチルハイミック酸、ヘキサヒドロ無水フタル酸、テトラヒドロ無水フタル酸、トリアルキルテトラヒドロ無水フタル酸、メチルシクロヘキセンジカルボン酸無水物等が挙げられる。
【００６７】
芳香族酸無水物としては、無水フタル酸無水トリメリット酸、無水ピロメリット酸、ベンゾフェノンテトラカルボン酸無水物、エチレングリコールビストリメリテート、グリセロールトリストリメリテート等が挙げられる。
【００６８】
脂肪族カルボン酸としては、下記一般式（１）で示される化合物や、蟻酸、酢酸、プロピオン酸、酪酸、吉草酸、ピバル酸カプロン酸、カプリル酸、ラウリン酸、ミリスチン酸、パルミチン酸、ステアリン酸、アクリル酸、メタクリル酸、クロトン酸、オレイン酸、フマル酸、マレイン酸、シュウ酸、マロン酸、琥珀酸等が挙げられる。
【００６９】
ＨＯＯＣ−（ＣＨ2）ｎ−ＣＯＯＨ  ・・・  （１）
［ただし、式中、ｎは、０以上２０以下の整数を表す。］
【００７０】
芳香族カルボン酸としては、安息香酸、フタル酸、イソフタル酸、テレフタル酸、ヘミメリット酸、トリメリット酸、トリメシン酸、メロファン酸、プレートニ酸、ピロメリット酸、メリット酸、トリイル酸、キシリル酸、ヘメリト酸、メシチレン酸、プレーニチル酸、トルイル酸、ケイ皮酸、サリチル酸、２，３−ジヒドロキシ安息香酸、２，４−ジヒドロキシ安息香酸、ゲンチジン酸（２，５−ジヒドロキシ安息香酸）、２，６−ジヒドロキシ安息香酸、３，５−ジヒドロキシ安息香酸、浸食子酸（３，４，５−トリヒドロキシ安息香酸）、１，４−ジヒドロキシ−２−ナフトエ酸、３，５−ジヒドロキシ−２−ナフトエ酸等のナフトエ酸誘導体；フェノールフタリン；ジフェノール酸等が挙げられる。
【００７１】
これらの中でも、フラックス活性硬化剤が有する活性度、熱硬化性樹脂の硬化時におけるアウトガスの発生量、および半導体ウエハー接合体２４０が備える接合層６０’の弾性率やガラス転移温度等のバランスを考慮して、上記一般式（１）で示される化合物を用いるのが好ましく、式中のｎが３〜１０程度であるものがより好ましい。これにより、半導体ウエハー接合体２４０において、熱硬化性樹脂の硬化物における弾性率が増加するのを抑制することができるとともに、この硬化物と半導体ウエハー２１０、２２０との接着性を向上させることができる。
【００７２】
上記一般式（１）で示される化合物において、ｎが３〜１０のものとしては、例えば、ｎ＝３のグルタル酸（ＨＯＯＣ−（ＣＨ2）３−ＣＯＯＨ）、ｎ＝４のアジピン酸（ＨＯＯＣ−（ＣＨ2）4−ＣＯＯＨ）、ｎ＝５のピメリン酸（ＨＯＯＣ−（ＣＨ2）５−ＣＯＯＨ）、ｎ＝８のセバシン酸（ＨＯＯＣ−（ＣＨ2）8−ＣＯＯＨ）およびｎ＝１０のＨＯＯＣ−（ＣＨ2）10−ＣＯＯＨ−等が挙げられる。
【００７３】
さらに、フェノール性水酸基を有するフラックス活性硬化剤としては、フェノール類が挙げられ、具体的には、例えば、フェノール、ｏ−クレゾール、２，６−キシレノール、ｐ−クレゾール、ｍ−クレゾール、ｏ−エチルフェノール、２，４−キシレノール、２，５キシレノール、ｍ−エチルフェノール、２，３−キシレノール、メジトール、３，５−キシレノール、ｐ−ターシャリブチルフェノール、カテコール、ｐ−ターシャリアミルフェノール、レゾルシノール、ｐ−オクチルフェノール、ｐ−フェニルフェノール、ビスフェノールＡ、ビスフェノールＦ、ビスフェノールＡＦ、ビフェノール、ジアリルビスフェノールＦ、ジアリルビスフェノールＡ、トリスフェノール、テトラキスフェノール等のフェノール性水酸基を含有するモノマー類、フェノールノボラック樹脂、ｏ−クレゾールノボラック樹脂、ビスフェノールＦノボラック樹脂、ビスフェノールＡノボラック樹脂等が挙げられる。
【００７４】
上述したようなカルボキシル基および／またはフェノール性水酸基を備えるフラックス活性硬化剤は、エポキシ樹脂のような熱硬化性樹脂との反応で三次元的に取り込まれる。
【００７５】
そのため、硬化後のエポキシ樹脂の三次元的なネットワークの形成を向上させるという観点からは、１分子中にエポキシ樹脂に付加することができる少なくとも２個のフェノール性水酸基と、半田バンプ２２４にフラックス作用（還元作用）を示す芳香族に直接結合したカルボキシル基を一分子中に少なくとも１個有するものであるのが好ましい。
【００７６】
このようなフラックス活性硬化剤としては、２，３−ジヒドロキシ安息香酸、２，４−ジヒドロキシ安息香酸、ゲンチジン酸（２，５−ジヒドロキシ安息香酸）、２，６−ジヒドロキシ安息香酸、３，４−ジヒドロキシ安息香酸、没食子酸（３，４，５−トリヒドロキシ安息香酸）等の安息香酸誘導体；１，４−ジヒドロキシ−２−ナフトエ酸、３，５−ジヒドロキシ−２−ナフトエ酸、３，７−ジヒドロキシ−２−ナフトエ酸等のナフトエ酸誘導体；フェノールフタリン；およびジフェノール酸等が挙げられ、これらものを単独または２種以上を組み合わせて用いることができる。
【００７７】
また、接合層６０中におけるフラックス活性硬化剤の配合量は、接合層６０中に含まれる構成材料のうち、１〜３０重量％程度であるのが好ましく、５〜２５重量％程度であるのがより好ましい。これにより、接合層６０中における、フラックス活性を向上させることができるとともに、半導体ウエハー接合体２４０が備える接合層６０’中において、熱硬化性樹脂と未反応のフラックス活性硬化剤が残存するのが防止され、この残存物が存在することによるマイグレーションの発生を好適に防止することができる。
【００７８】
熱硬化性樹脂は、後工程［１Ａ−４］で得られる半導体ウエハー接合体２４０において、この熱硬化性樹脂の硬化物で構成される絶縁部２２６により、隣接する接続部２２５同士を絶縁する機能を有するとともに、第１の半導体ウエハー２１０と第２の半導体ウエハー２２０とを固着（固定）する機能を有するものである。
【００７９】
このような熱硬化性樹脂としては、特に限定されず、例えば、エポキシ樹脂、オキセタン樹脂、フェノール樹脂、（メタ）アクリレート樹脂、不飽和ポリエステル樹脂、ジアリルフタレート樹脂、マレイミド樹脂等が挙げられ、これらの中でも、エポキシ樹脂を用いるのが好ましい。エポキシ樹脂は、硬化性と保存性、硬化物の耐熱性、耐湿性、耐薬品性等に優れることから、熱硬化性樹脂として好適に用いられる。
【００８０】
エポキシ樹脂としては、室温で固形のエポキシ樹脂と、室温で液状のエポキシ樹脂のうち、いずれを用いてもよいし、これらの双方を含んでいてもよい。このようなエポキシ樹脂を用いる構成とすることにより、熱硬化性樹脂の溶融挙動の設計の自由度をさらに高めることができる。
【００８１】
室温で固形のエポキシ樹脂としては、特に限定されないが、例えば、ビスフェノールＡ型エポキシ樹脂、ビスフェノールＳ型エポキシ樹脂、フェノールノボラック型エポキシ樹脂、クレゾールノボラック型エポキシ樹脂、グリシジルアミン型エポキシ樹脂、グリシジルエステル型エポキシ樹脂、３官能エポキシ樹脂、４官能エポキシ樹脂等が挙げられる。さらに具体的には、固形３官能エポキシ樹脂とクレゾールノボラック型エポキシ樹脂との双方を含むものが挙げられ、これらのうちの１種または２種以上を組み合わせて用いることができる。
【００８２】
また、室温で液状のエポキシ樹脂としては、特に限定されないが、ビスフェノールＡ型エポキシ樹脂およびビスフェノールＦ型エポキシ樹脂等が挙げられ、これらのうちの１種または２種以上を組み合わせて用いることができる。
【００８３】
室温で液状のエポキシ樹脂のエポキシ当量は、好ましくは１５０〜３００であり、より好ましくは１６０〜２５０であり、更に好ましくは１７０〜２２０である。これにより、熱硬化性樹脂の硬化物における収縮率が大きくなるのを防止して、絶縁部２２６により半導体ウエハー接合体２４０に反りが生じるのを確実に防止することができるとともに、ポリイミド樹脂との反応性が低下するのが確実に防止される。
【００８４】
また、接合層６０中における熱硬化性樹脂の配合量は、接合層６０中に含まれる構成材料のうち、２５〜７５重量％程度であるのが好ましく、４５〜７０重量％程度であるのがより好ましい。これにより、熱硬化性樹脂を硬化させる際に、良好な硬化性が得られると共に、接合層６０の良好な溶融挙動の設計が可能となる。
【００８５】
また、熱硬化性樹脂には、フラックス活性を有する硬化剤以外の硬化剤（以下、単に「硬化剤」という。）が含まれているのが好ましい。これにより、熱硬化性樹脂の硬化性をより向上させることができる。
【００８６】
硬化剤としては、特に限定されず、例えば、フェノール類、アミン類、チオール類が挙げられる。これらの中でも、熱硬化性樹脂としてエポキシ樹脂が用いる場合では、フェノール類を用いるのが好ましい。これにより、接合層６０において、エポキシ樹脂との良好な反応性を得ることができ、さらには、この接合層６０中に含まれるエポキシ樹脂の硬化時の低寸法変化および硬化後の適切な物性（例えば、耐熱性、耐湿性等）を得ることができる。
【００８７】
また、フェノール類としては、特に限定されないが、エポキシ樹脂と反応し得る官能基を２以上有するものが好ましい。これにより、接合層６０’におけるエポキシ樹脂の硬化物の特性（例えば、耐熱性、耐湿性等）の向上を図ることができる。
【００８８】
このようなフェノール類としては、具体的には、例えば、ビスフェノールＡ、テトラメチルビスフェノールＡ、ジアリルビスフェノールＡ、ビフェノール、ビスフェノールＦ、ジアリルビスフェノールＦ、トリスフェノール、テトラキスフェノール、フェノールノボラック類、クレゾールノボラック類等が挙げられ。中でも、フェノールノボラック類およびクレゾールノボラック類を用いるのが好ましい。これにより、接合層６０の溶融粘度を好適なものとすることができ、エポキシ樹脂との反応性を向上させることができる。さらに、接合層６０’におけるエポキシ樹脂の硬化物の特性（例えば、耐熱性、耐湿性等）をより優れたものとすることができる。
【００８９】
また、硬化剤としてフェノールノボラック類を用いる場合、接合層６０中における硬化剤の配合量は、接合層６０中に含まれる構成材料のうち、５〜３０重量％程度であるのが好ましく、１０〜２５重量％程度であるのがより好ましい。これにより、接合層６０において、熱硬化性樹脂を確実に硬化させることができる共に、接合層６０’中において、熱硬化性樹脂と未反応の硬化剤が残存するのが防止され、この残存物が存在することによるマイグレーションの発生を好適に防止することができる。
【００９０】
なお、熱硬化性樹脂がエポキシ樹脂である場合、フェノールノボラック樹脂の配合量は、エポキシ樹脂に対する当量比で規定してもよい。
【００９１】
具体的には、エポキシ樹脂に対するフェノールノボラック類の当量比は、０．５〜１．２程度であるのが好ましく、０．６〜１．１程度であるのがより好ましく、０．７〜０．９８程度であるのがさらに好ましい。かかる範囲内に設定することによっても、前述したのと同様効果を得ることができる。
【００９２】
さらに、上述した硬化剤の他、例えば、融点が１５０℃以上のイミダゾール化合物を使用することができる。これにより、半田バンプ２２４の溶融物を接続部２１２、２２２同士の間に確実に凝集させることができ、この溶融物が固化した固化物で構成される接続部２２５により、接続部２１２、２２２同士を確実に電気的に接続することができる。
【００９３】
この融点が１５０℃以上のイミダゾール化合物としては、２−フェニルヒドロキシイミダゾール、２−フェニル−４−メチルヒドロキシイミダゾール等が挙げられる。なお、イミダゾール化合物の融点の上限に特に制限はなく、例えば、接合層６０の接着温度に応じて適宜設定すればよい。
【００９４】
硬化剤として、このようなイミダゾール化合物を用いる場合、接合層６０における硬化剤の配合量は、接合層６０中に含まれる構成材料のうち、０．００５〜１０重量％程度であるのが好ましく、０．０１〜５重量％程度であるのがより好ましい。これにより、熱硬化性樹脂の硬化触媒としての機能をさらに効果的に発揮させて、接合層６０’において、熱硬化性樹脂の硬化性を向上させることができる共に、接合層６０中において、半田バンプ２２４が溶融する温度において熱硬化性樹脂の溶融粘度が高くなり過ぎず、良好な接続部２２５を得ることができる。
【００９５】
なお、上述したような硬化剤は、単独で用いてもよいし、２種類以上を組み合わせて用いてもよい。
【００９６】
また、接合層６０には、構成材料として、上述したフラックス活性を有する硬化剤および熱硬化性樹脂の他に、カップリング剤や、フラックス活性を有する硬化剤の活性を高めるためのフラックス活性剤、および、樹脂の相溶性、安定性、作業性等の各種特性を向上させるための各種添加剤を適宜添加するようにしてもよい。
【００９７】
このようなカップリン剤を含む構成とすることにより、接合層６０の半導体ウエハー２１０、２２０への密着性をさらに高めることができる。
【００９８】
また、カップリング剤としては、エポキシシランカップリング剤、芳香族含有アミノシランカップリング剤のようなシランカップリング剤等が挙げられ、これらのうちの１種または２種以上を組み合わせて用いることができる。
【００９９】
シランカップリング剤の接合層６０における配合量は、接合層６０中に含まれる構成材料のうち、例えば、０．０１〜５重量％程度であるのが好ましい。
【０１００】
また、上述したような液状材料６１に含まれる溶媒としては、特に限定されないが、上述したような接合層６０（液状材料６１）の構成材料に対して、不活性なものが好適に用いられる。
【０１０１】
このような溶媒としては、例えば、アセトン、メチルエチルケトン、メチルイソブチルケトン、ＤＩＢＫ (ジイソブチルケトン)、シクロヘキサノン、ＤＡＡ（ジアセトンアルコール）等のケトン類、ベンゼン、キシレン、トルエン等の芳香族炭化水素類、メチルアルコール、エチルアルコール、イソプロピルアルコール、ｎ−ブチルアルコール等のアルコール類、メチルセロソルブ、エチルセロソルブ、ブチルセロソルブ、メチルセロソルブアセテート、エチルセロソルブアセテート、ＢＣＳＡ（ブチロセルソルブアセテート）等のセロソルブ系、ＮＭＰ（Ｎ−メチル−２−ピロリドン）、ＴＨＦ（テトラヒドロフラン）、ＤＭＦ（ジメチルホルムアミド）、ＤＢＥ（ニ塩基酸エステル）、ＥＥＰ（３−エトキシプロピオン酸エチル）、ＤＭＣ（ジメチルカーボネート）等が挙げられる。
【０１０２】
また、液状材料６１中における、溶媒の含有量は、溶媒に混合した固形成分（上述した接合層６０の構成材料）の含有量が１０〜６０重量％程度となる範囲に設定されているのが好ましい。
【０１０３】
ここで、上述したような、フラックス活性を有する硬化剤や、熱硬化性樹脂等を含有する液状材料６１を用いて、裏面２２３に形成された接合層６０は、以下のような特性を有するものであるのが好ましい。
【０１０４】
すなわち本実施形態では、裏面２２３に形成された接合層６０は、酸化処理した銅板の表面に接着テープを貼り付けて、大気中、２３０℃で１分間還元処理したとき、下記式（Ｉ）により酸化銅還元率（％）を求めることができる。
【０１０５】
酸化銅還元率（％）＝｛１−（還元処理後のＯ原子濃度）／（酸化処理後のＯ原子濃度）｝×１００  ・・・  式（Ｉ）
【０１０６】
ここで、フラックス活性を有する硬化物は、半田バンプ２２４の表面を被覆する酸化膜を還元し、酸化膜を取り除く還元力を有し、この酸化銅還元率（％）は、酸化膜を取り除く還元力を示す指標として用いられる。そこで、酸化膜を取り除くのに十分な、酸化銅還元率は、好ましくは７０％以上であり、より好ましくは７５％であり、さらに好ましくは８０％以上である。これにより、半田バンプ２２４の表面に形成された酸化膜の除去率を高くできるとともに、接合後の種々の環境下における接続部２１２、２２２同士の接続部２２５を介した接合信頼性を向上させることができる。
【０１０７】
上述した酸化銅還元率（％）の測定条件は、例えば、大気中、２３０℃で１分間の還元処理とする。
【０１０８】
酸化銅（ＣｕＯ）還元率は、具体的には、例えば、下記の測定方法により求められる。
（１Ａ）７０μｍ厚の銅板（三井金属（株）社製、３ＥＣ−３、２〜３μｍ厚）を市販のエッチング液でソフトエッチングする。
【０１０９】
（２Ａ）ソフトエッチングした銅板をオーブンで、大気中、２２０℃で、３０分間酸化処理する。
【０１１０】
（３Ａ）酸化処理した銅板の表面に２５μｍ厚の接着テープを貼り付け、大気中、２３０℃で、１分間還元処理をする。
【０１１１】
（４Ａ）前記工程（３Ａ）の還元処理後、１分以内に、還元処理した銅板の表面にある接着テープ成分をアセトンで除去する。
【０１１２】
（５Ａ）樹脂成分を除去した銅板を速やかに真空デシケータに移し、真空乾燥を実施し銅板方面を乾燥させる。また、銅板はＥＳＣＡ測定まで真空を維持した状態で保存する。
【０１１３】
（６Ａ）酸化処理のみの銅板および還元処理した銅板の表面４０Åをプラズマ処理により除去する。次いで、ＥＳＣＡ（ＵＬＶＡＣ  ＰＨＩ社製）によりＣｕおよびＯ原子濃度を測定する。プラズマ処理とＥＳＣＡ測定は真空中雰囲気で実施する。銅板の表面４０Åをプラズマ処理により除去する目的は、測定時のハンドリングの際に、表面が酸化された分の影響を取り除くためである。
【０１１４】
なお、用いるＥＳＣＡ測定条件は以下である：
（ｉ） 光電子脱出角  ４５ｄｅｇ
（ii） Ｘ線源        Ａｌｋα線（モノクロ）
（iii）分析範囲      ０．８ｍｍΦ。
【０１１５】
（７Ａ）下記式（Ｉ）により、酸化銅還元率を算出する。
酸化銅還元率（％）＝｛１−（還元処理後のＯ原子濃度）／（酸化処理後のＯ原子濃度）｝×１００  ・・・  式（Ｉ）
【０１１６】
また、本実施形態では、裏面２２３に形成された接合層６０は、接合層６０上に直径５００μｍのスズ含有半田ボールを配置し、該半田ボールの融点より３０℃高い温度で２０秒間加熱したとき、下記式（II）により半田濡れ拡がり率を求めることができる。
【０１１７】
半田濡れ拡がり率（％）＝［｛（半田ボールの直径）−（濡れ拡がり後の半田の厚み）｝／（半田ボールの直径）］×１００  ・・・  （II）
【０１１８】
ここで、溶融した半田バンプ２２４の固化物を用いて接続部２１２、２２２同士を金属接合する場合、半田の濡れ拡がり率が大きい程、金属間結合が助長され、接合強度が増加する傾向を示す。そのため、接合不良の発生が防止されるのに十分な半田濡れ拡がり率は、好ましくは４０％以上であり、より好ましくは４５％以上であり、さらに好ましくは５０％以上である。これにより、接合確率を高め、接合後の種々の環境下における接合信頼性をより向上させることができる。
【０１１９】
なお、半田濡れ拡がり率が６０％以上であるときは、前述したフラックス活性を有する硬化剤は、脂肪族ジカルボン酸を含有するものを用いるのが好ましい。これは、半田濡れ拡がり率が６０％以上と高く、強い還元力が必要な場合は、フラックス活性がより高い脂肪族ジカルボン酸を用いることにより、半田成分の濡れ性を高め、電気的接続信頼性を確保することが望ましいからである。
【０１２０】
一方、半田濡れ拡がり率が４０％〜６０％であるときは、フラックス活性を有する硬化剤は、カルボキシル基とフェノール性水酸基とを有する化合物を含有するものを用いるのが好ましい。半田濡れ拡がり率が上記の範囲であり、それほど強い還元力が必要でない場合は、硬化性樹脂（例えばエポキシ樹脂）との反応性が高い化合物を用い、フラックス残渣に起因するイオンマイグレーションの発生をより効果的に抑制できることが望ましいからである。
【０１２１】
上述した半田濡れ拡がり率の測定条件は、例えば、半田ボールが濡れ拡がる程度のばらつきを低減するために、半田ボールの融点よりも３０℃高い温度で加熱し、また、加熱時間は、フラックス活性を有する硬化剤が溶融し、半田ボールの表面に移動して半田が濡れ拡がるまでの時間、及び半田が濡れ拡がる程度のばらつきを考慮して２０秒とする。
【０１２２】
半田濡れ拡がり率は、具体的には、例えば、下記の測定方法により求められる。
（１Ｂ）ベアＣｕ板（平井精密工業（株）製）に厚み１５μｍの接着テープを貼り付ける。
【０１２３】
（２Ｂ）接着テープ上に下記の直径が５００μｍの半田ボールを静置させる。
（ｉ）「Ｍ３１」（Ｓｎ／Ａｇ／Ｃｕ、融点２１７℃、千住金属工業（株）製）
（ｉｉ）「Ｌ２０」（Ｓｎ／Ｂｉ、融点１３８℃、千住金属工業（株）製）
【０１２４】
（３Ｂ）ＡＳＴＭ  Ｂ  ５４５に準じて、各半田の融点よりも３０℃高い温度にホットプレートを加熱し、上記サンプルをホットプレート上で２０秒間加熱する。
（４Ｂ）ベアＣｕ板上に濡れ拡がった半田ボールの高さを計測する。
【０１２５】
（５Ｂ）下記式（II）により、半田濡れ広がり率を算出する。
半田濡れ拡がり率（％）＝［｛（半田ボールの直径）−（濡れ拡がり後の半田の厚み）｝／（半田ボールの直径）］×１００  ・・・  式（II）
【０１２６】
さらに、本実施形態では、裏面２２３に形成された接合層６０の厚さを１００μｍとした場合、２２３℃における接合層６０の溶融粘度は１０〜１００００Ｐａ・ｓ程度であるのが好ましく、５０〜５０００Ｐａ・ｓ程度であるのがより好ましく、３００〜１５００Ｐａ・ｓ程度であるのがさらに好ましい。かかる範囲内に設定することにより、加熱時に接合層６０が被着物である半導体ウエハー２１０、２２０からブリードすることによる接続信頼性の低下、および周辺部材への汚染を抑制することができる。また、気泡の発生、半導体ウエハー２１０、２２０同士の間隙に熱硬化性樹脂の硬化物が十分に充填されない等の不良も防止することができる。さらに、半田バンプ２２４の溶融物（半田）が濡れ拡がりすぎてしまい、隣接する接続部２１２、２２２間でショートするといった問題も防止することが可能となる。また、半田バンプ２２４の固化物で構成される接続部２２５を介して接続部２１２、２２２同士を金属接合する際に、半田バンプ２２４と接続部２１２、２２２間に存在する熱硬化性樹脂が排除されるため、接合不良を抑制することが可能になる。
【０１２７】
なお、接合層６０の溶融粘度は、以下の測定方法により求められる。すなわち、厚み１００μｍの接合層６０を、粘弾性測定装置（ジャスコインターナショナル（株）製）で昇温速度３０℃／ｍｉｎ、周波数１．０Ｈｚで歪み一定−応力検知で測定し、Ｓｎ／Ａｇ＝９６．５／３．５の融点である雰囲気温度２２３℃における粘度を測定して得ることができる。
【０１２８】
［１Ａ−３］  次に、図３（ｃ）に示すように、第１の半導体ウエハー２１０と、裏面２２３側に接合層６０が設けられている第２の半導体ウエハー２２０とを、機能面２１１と裏面２２３とが対向するようにして、半導体ウエハー２１０、２２０同士を対面させる。すなわち、機能面２１１と裏面２２３との間に接合層６０を介在させた状態で、半導体ウエハー２１０、２２０同士を対面させる。
【０１２９】
そして、機能面２１１側における接続部２１２の端部と、裏面２２３側における半田バンプ２２４とが対応するように位置決めして、図３（ｄ）に示すようにして、接合層６０を介して半導体ウエハー２１０、２２０同士を接触させることにより、第１の半導体ウエハー２１０と第２の半導体ウエハー２２０とが積層された半導体ウエハー積層体２３０を形成する（第２の工程）。
【０１３０】
［１Ａ−４］  次に、図３（ｄ）に示すように、半導体ウエハー積層体２３０を、加熱しつつ、その厚さ方向に加圧する（第３の工程）。
【０１３１】
この際、半田バンプ２２４の溶融に遅れて、熱硬化性樹脂の硬化が完了するように加熱するのが好ましい。
【０１３２】
具体的には、加熱する温度は、半導体バンプ２２４の構成材料および接合層６０の構成材料等によっても若干異なるが、１００〜２５０℃程度であるのが好ましく、１３０〜２３０℃程度であるのがより好ましい。
【０１３３】
これにより、半田バンプ２２４の表面を、フラックス活性を有する硬化剤により還元することができるとともに、半田バンプ２２４を構成する半田成分を溶融させることができる。その結果、溶融した半田バンプ２２４が接続部２１２、２２２同士の間に凝集し、その後、固化することにより半田バンプ２２４の固化物で構成される接続部２２５により、接続部２１２、２２２同士を電気的に接続することができる。
【０１３４】
また、熱硬化性樹脂の硬化が、半田バンプ２２４の溶融に遅れて完了することにより、第１の半導体ウエハー２１０と第２の半導体ウエハー２２０との間の半田バンプ２２４の溶融物が凝集する領域以外の領域に、熱硬化性樹脂の硬化物で構成される絶縁部２２６を形成することができ、隣接する接続部２２５同士を確実に電気的に絶縁することができるとともに、第１の半導体ウエハー２１０と第２の半導体ウエハー２２０とを確実に接合（固着）することができる。
【０１３５】
以上のようにして、半田バンプ２２４を溶融・固化するとともに、熱硬化性樹脂を硬化する。その結果、接合層６０’を介して第１の半導体ウエハー２１０と第２の半導体ウエハー２２０とが固着することとなり、半田バンプ２２４の固化物で構成される接続部２２５により、接続部２１２と接続部２２２とが電気的に接続された半導体ウエハー接合体２４０を形成することができる。
【０１３６】
ここで、本発明では、接続部２１２、２２２同士は、接続部２２５のような固化物を介して電気的に接続される。そのため、後述する半導体装置１０の駆動時に、半導体チップ２０の発熱により、たとえ熱硬化性樹脂で構成される絶縁部２２６が膨張したとしても、この電気的接続が切断されるのを好適に防止することができ、接続部２１２、２２２間で安定的な導通を得ることができる。すなわち、接続部２１２、２２２間で接続信頼性に優れた電気的接続を得ることができる。
【０１３７】
接続部２２５の厚さ、すなわち、半導体ウエハー接合体２４０における、接合層６０’の厚さ（平均）は、特に限定されないが、３〜２００μｍ程度であるのが好ましく、５〜１５０μｍ程度であるのがより好ましい。このように半導体ウエハー２１０、２２０同士の離隔距離を小さくすることにより、半導体ウエハー接合体２４０を個片化することにより得られる半導体チップ２０の厚さを薄くすることができる。その結果、この半導体チップ２０を備える半導体装置１０の全体としての厚さをも薄くすることができ、さらに半導体装置１０の軽量化を図ることができる。
【０１３８】
換言すれば、一つの半導体装置（パッケージ）１０内に搭載することができる半導体チップ２０の集積密度を高めることができ、また、半導体装置１０全体を小型化することができる。また、それぞれの機能面２１１、２２１に設けられた電極同士の離隔距離を小さくすることができるので、一つの半導体装置１０内に収容できる情報量を増大させることができる。
【０１３９】
＜第２の接合方法＞
次に、半導体ウエハーの第２の接合方法を用いて半導体ウエハー接合体２４０を得る方法について説明する。
【０１４０】
［１Ｂ−１］  まず、前記工程［１Ａ−１］と同様にして、図４（ａ）に示すように、第１の半導体ウエハー２１０と、第２の半導体ウエハー２２０とを用意する（第１の工程）。
【０１４１】
［１Ｂ−２］  次に、構成材料として、フラックス活性を有する硬化剤と、熱硬化性樹脂とを含有する接合シート６５を用意し、図４（ｂ）に示すように、機能面２１１と裏面２２３とが対向するように配置された、第１の半導体ウエハー２１０と第２の半導体ウエハー２２０との間に、接合シート６５を介在させる。
【０１４２】
この接合シート６５に含まれる、フラックス活性を有する硬化剤や、熱硬化性樹脂等の構成材料としては、前記工程［１Ａ−２］で説明したのと同様のものを用いることができる。
【０１４３】
また、接合シート６５には、構成材料として、フラックス活性を有する硬化剤と熱硬化性樹脂との他に、さらに、フィルム形成性樹脂を含有するのが好ましい。フィルム形成性樹脂を含む構成とすることにより、接合シート６５を確実にフィルム状のものとすることができる。
【０１４４】
このようなフィルム形成性樹脂としては、例えば、（メタ）アクリル系樹脂、フェノキシ樹脂、ポリエステル樹脂、ポリウレタン樹脂、ポリイミド樹脂、シロキサン変性ポリイミド樹脂、ポリブタジエン、ポリプロピレン、スチレン−ブタジエン−スチレン共重合体、スチレン−エチレン−ブチレン−スチレン共重合体、ポリアセタール樹脂、ポリビニルブチラール樹脂、ポリビニルアセタール樹脂、ブチルゴム、クロロプレンゴム、ポリアミド樹脂、アクリロニトリル−ブタジエン共重合体、アクリロニトリル−ブタジエン−アクリル酸共重合体、アクリロニトリル−ブタジエン−スチレン共重合体、ポリ酢酸ビニル、ナイロン等が挙げられ、これらのうちの１種、または２種以上を組み合わせて用いることができる。
【０１４５】
なお、本明細書において、（メタ）アクリル系樹脂とは、（メタ）アクリル酸及びその誘導体の重合体、あるいは（メタ）アクリル酸及びその誘導体と他の単量体との共重合体を意味する。ここで、（メタ）アクリル酸などと表記するときは、アクリル酸又はメタクリル酸を意味する。
【０１４６】
（メタ）アクリル系樹脂としては、具体的には、ポリアクリル酸、ポリメタクリル酸、ポリアクリル酸メチル、ポリアクリル酸エチル、ポリアクリル酸ブチル、ポリアクリル酸−２−エチルヘキシル等のポリアクリル酸エステル、ポリメタクリル酸メチル、ポリメタクリル酸エチル、ポリメタクリル酸ブチル等のポリメタクリル酸エステル、ポリアクリロニトリル、ポリメタクリロニトリル、ポリアクリルアミド、アクリル酸ブチル−アクリル酸エチル−アクリロニトリル共重合体、アクリロニトリル−ブタジエン共重合体、アクリロニトリル−ブタジエン−アクリル酸共重合体、アクリロニトリル−ブタジエン−スチレン共重合体、アクリロニトリル−スチレン共重合体、メタクリル酸メチル−スチレン共重合体、メタクリル酸メチル−アクリロニトリル共重合体、メタクリル酸メチル−α−メチルスチレン共重合体、アクリル酸ブチル−アクリル酸エチル−アクリロニトリル−２−ヒドロキシエチルメタクリレート−メタクリル酸共重合体、アクリル酸ブチル−アクリル酸エチル−アクリロニトリル−２−ヒドロキシエチルメタクリレート−アクリル酸共重合体、アクリル酸ブチル−アクリロニトリル−２−ヒドロキシエチルメタクリレート共重合体、アクリル酸ブチル−アクリロニトリル−アクリル酸共重合体、アクリル酸ブチル−アクリル酸エチル−アクリロニトリル共重合体、アクリル酸エチル−アクリロニトリル−Ｎ，Ｎジメチルアクリルアミド共重合体等が挙げられる。中でも、アクリル酸ブチル−アクリル酸エチル−アクリロニトリル共重合体、アクリル酸エチル−アクリロニトリル−Ｎ，Ｎジメチルアクリルアミドが好ましい。
【０１４７】
なお、ニトリル基、エポキシ基、水酸基、カルボキシル基等の官能基を有する単量体を共重合させてなる（メタ）アクリル系樹脂を用いることにより、接合シート６５（接合層６０）の半導体ウエハー２１０、２２０への密着性、および熱硬化性樹脂等との相溶性を向上させることができる。このような（メタ）アクリル系樹脂において、前記官能基を有する単量体の使用量は特に限定されないが、（メタ）アクリル系樹脂の全重量に対し、０．１〜５０ｍｏｌ％程度であることが好ましく、０．５〜４５ｍｏｌ％程度であるのがより好ましく、１〜４０ｍｏｌ％程度であるのがさらに好ましい。かかる範囲内に設定することにより、半導体ウエハー２１０、２２０に対する接合シート６５（接合層６０）の密着性を優れたものとしつつ、接合シート６５の粘着力が強くなりすぎるのを好適に防止して、作業性の向上を図ることができる。
【０１４８】
前記（メタ）アクリル系樹脂の重量平均分子量は、特に限定されないが、１０万以上であるのが好ましく、１５万〜１００万程度であるのがより好ましく、２５万〜９０万程度であるのがさらに好ましい。重量平均分子量を前記範囲に設定することにより、接合シート６５の成膜性を向上させることができる。
【０１４９】
また、フィルム形成性樹脂として、フェノキシ樹脂を用いる場合、その数平均分子量が５０００〜１５０００程度であるものを用いるのが好ましい。かかる数平均分子量のフェノキシ樹脂を用いることにより、接合層６０の流動性を抑制し、接合層６０の厚みを均一なものとすることができる。
【０１５０】
フェノキシ樹脂の骨格は、特に限定されるものではないが、例えば、ビスフェノールＡタイプ、ビスフェノールＦタイプ、ビフェニル骨格タイプ等が挙げられる。これらの中でも、飽和吸水率が１％以下であるフェノキシ樹脂であるのが好ましい。これにより、半導体ウエハー接合体２４０の形成時や、得られる半導体チップ２０の実装時のように、高温条件下に晒される場合においても、接合層６０に起因する発泡や剥離などの発生を抑制することができる。
【０１５１】
なお、飽和吸水率は、フェノキシ樹脂を２５μｍ厚のフィルムに加工し、１００℃雰囲気中で１時間乾燥（絶乾状態）し、さらに、そのフィルムを４０℃９０％ＲＨ雰囲気の恒温高湿層に放置し、重量変化を２４時間おきに測定し、重量変化が飽和した時点の重量を用いて、下記式（III）により算出することができる。
【０１５２】
飽和吸水率（％）＝｛（飽和した時点の重量）−（絶乾時点の重量）｝／（絶乾時点の重量）×１００  ・・・  （III）
【０１５３】
また、フィルム形成性樹脂としてポリイミド樹脂を用いる場合、ポリイミド樹脂としては、繰り返し単位中にイミド結合を持つものが挙げられる。
【０１５４】
このようなポリイミド樹脂としては、例えば、ジアミンと酸二無水物を反応させ、得られたポリアミド酸を加熱、脱水閉環することにより得られるものが挙げられる。ジアミンとしては、芳香族ジアミンである、３，３’−ジメチル−４，４’ジアミノジフェニル、４，６−ジメチル−ｍ−フェニレンジアミン、２，５−ジメチル−ｐ−フェニレンジアミン、シロキサンジアミンである、１，３−ビス（３−アミノプロピル）−１，１，３，３−テトラメチルジシロキサン等が挙げられ、これらのうちの１種または２種以上を組み合わせて用いることができる。
【０１５５】
また、酸二無水物としては、３，３，４，４’−ビフェニルテトラカルボン酸、ピロメリット酸二無水物、４，４’−オキシジフタル酸二無水物等が挙げられる。
【０１５６】
なお、このようなポリイミド樹脂は、後述する溶媒に可溶なものでも、不溶なものでも使用できるが、溶媒に可溶なものであるのが好ましい。これにより、液状材料６１中に含まれる構成材料との相溶解性が向上することから、取り扱いに優れる。特に、シロキサン変性ポリイミド樹脂は、様々な溶媒に溶かすことができるため好適に用いられる。
【０１５７】
また、フィルム形成性樹脂は、市販品を用いるようにしてもよい。さらに、本発明の効果を損ねない範囲で、各種可塑剤、安定剤、無機フィラー、帯電防止剤や顔料等の添加剤を配合したものを用いることができる。
【０１５８】
フィルム形成性樹脂の配合量は、接合シート６５中に含まれる構成材料のうち、例えば、５〜４５重量％程度であるのが好ましい。かかる範囲内に設定することにより、接合シート６５の成膜性の低下を抑制しつつ、絶縁部２２６における弾性率の増加を抑制することができる。その結果、接合層６０’と半導体ウエハー２１０、２２０との密着性をさらに向上させることができる。さらに、接着シート６５の溶融粘度の増加を抑制することができる。
【０１５９】
このような接合シート６５は、例えば、フラックス活性を有する硬化剤および熱硬化性樹脂と、必要に応じて、フィルム形成性樹脂や、その他の成分とを溶媒中に溶解させて接合シート形成用材料（液状材料）を調製し、その後、この接合シート形成用材料を、ポリエステルシート等の剥離処理が施された基材上に塗布し、所定の温度で、溶媒を除去し、乾燥させることにより得ることができる。
【０１６０】
なお、ここで用いられる溶媒としては、前記工程［１Ａ−２］で説明したのと同様のものを用いることができる。
【０１６１】
また、接合シート６５の厚さ（平均）は、特に限定されないが、５〜３００μｍ程度であるのが好ましく、１０〜２００μｍ程度であるのがより好ましい。
【０１６２】
［１Ｂ−３］  次に、機能面２１１側における接続部２１２の端部と、裏面２２３側における半田バンプ２２４とが対応するように位置決めして、図４（ｃ）に示すようにして、接合層６０（接合シート６５）を介して半導体ウエハー２１０、２２０同士を接触させることにより、第１の半導体ウエハー２１０と第２の半導体ウエハー２２０とが積層された半導体ウエハー積層体２３０を形成する（第２の工程）。
【０１６３】
［１Ｂ−４］  次に、前記工程［１Ａ−４］と同様にして、半導体ウエハー積層体２３０を、加熱しつつ、その厚さ方向に加圧することにより、図４（ｄ）に示すような、半導体ウエハー接合体２４０を形成する。
以上のような工程を経て、半導体ウエハー接合体２４０を得ることができる。
【０１６４】
［２］  次に、各半導体ウエハー２１０、２２０に形成された個別回路に対応するように、半導体ウエハー接合体２４０を個片化することにより、複数の半導体チップ２０を得る。
【０１６５】
このように、本発明の半導体ウエハーの接合方法により形成された半導体ウエハー接合体２４０を個片化して、一括して複数の半導体チップ（半導体チップ積層体）２０を得る構成とすることにより、上述した従来技術で説明したように、複数の半導体チップを個別に積層・接合して半導体チップ積層体を大量生産する場合と比較して、製造工程数を削減することができ、生産性の効率化を図ることができる。
【０１６６】
［３］  次に、上面に配線パターン４０が、下面にバンプ７０がそれぞれ設けられたインターポーザー３０（基板）を用意し、このインターポーザー３０上に配線パターン４０を介して半導体チップ（半導体素子）２０搭載する。
以上のような工程を経ることにより、半導体装置１０を製造することができる。
【０１６７】
このようにして製造された半導体装置１０は、一つのパッケージ内に搭載することができる半導体チップ２０の集積密度を高めることができるので、電子機器の高機能化および小型化に対応することができる。
【０１６８】
なお、本発明の半導体装置の製造方法により製造された半導体装置１０は、例えば、携帯電話、デジタルカメラ、ビデオカメラ、カーナビゲーション、パーソナルコンピュータ、ゲーム機、液晶テレビ、液晶ディスプレイ、有機エレクトロルミネッセンスディスプレイ、プリンタ等に広く用いることができる。
【０１６９】
以上、本発明の半導体ウエハーの接合方法および半導体装置の製造方法について説明したが、本発明は、これらに限定されるものではない。
【０１７０】
例えば、本発明の半導体ウエハーの接合方法では、１つの第１の半導体ウエハー２１０と、１つの第２の半導体ウエハー２２０を接合する場合ついて説明したが、このような場合に限定されず、例えば、１つの第１の半導体ウエハー２１０上に、２つ以上の第２の半導体ウエハー２２０を積層した後、一括してこれらの半導体ウエハー２１０、２２０を接合するようにしてもよい。さらには、本実施形態のように、１つの第１の半導体ウエハー２１０と、１つの第２の半導体ウエハー２２０を接合した後、得られた半導体ウエハー接合体２４０上に、さらに第２の半導体ウエハー２２０を接合するようにしてもよい。
【０１７１】
例えば、本発明の半導体ウエハーの接合方法および半導体装置の製造方法には、任意の目的の工程が１または２以上追加されてもよい。
【実施例】
【０１７２】
次に、本発明の具体的実施例について説明する。
１．  接合シートの作製および接合層形成用材料の調製
なお、以下に示すサンプルＮｏ．の番号は、各サンプルＮｏ．の接合シートまたは接合層形成用材料を用いて形成された各実施例（半導体装置）の番号に対応する。
【０１７３】
１−１．  接合シートの作製
［サンプルＮｏ．１〜３４］
下記表１に示した配合で各成分（構成材料）を、トルエン、キシレンのような芳香族炭化水素系溶剤、酢酸エチル、酢酸ブチルのようなエステル系有機溶剤、アセトン、メチルエチルケントンのようなケトン系有機溶剤に溶解し、得られたワニス（接合シート形成用材料）を、ポリエステルシート上に塗布し、上記溶剤が揮発する温度に適宜設定し、ワニスを乾燥させることにより、各サンプルＮｏ．の接合シートを作製した。
また、下記表１中の各成分の配合量は、各成分の合計量に対する重量％である。
【０１７４】
１−２．  接合層形成用材料の調製
［サンプルＮｏ．３５〜４５］
下記表２に示した配合の各成分（構成材料）を三本ロールにより混練した後、真空脱泡することにより、各サンプルＮｏ．の接合層形成用材料（液状材料）を調製した。
【０１７５】
２．  半導体装置の作製
以下の各実施例および各比較例において、半導体装置を２０個ずつ製造した。
【０１７６】
［実施例１］
−１Ａ−  まず、図５に示すような貫通金属電極３１１（銅）を有する２０ｍｍ×２０ｍｍの回路３１０が５０個設けられたＳｉウエハー（８インチ試験用ウエハー、厚さ：６０μｍ）を用意した。
【０１７７】
なお、図５（ａ）は、Ｓｉウエハーが備える１つの回路３１０を示した平面図であり、図５（ｂ）は、図５（ａ）に示すＡ−Ａ線部分断面図である。
【０１７８】
なお、図５（ａ）に示すように、この回路３１０には、領域Ａ〜領域Ｄにおいて、それぞれ、Ｓｉウエハーを貫通するように２８×２８個の貫通金属電極３１１を設けた。そして、接続導通性および絶縁性を評価する目的で、領域Ａには、配線を介してこの領域に存在する貫通金属電極３１１のうちの何れかに接続する第１の端子〜第３の端子および第２２の端子〜第２４の端子を、領域Ｂには、配線を介してこの領域に存在する貫通金属電極３１１のうちの何れかに接続する第４の端子４〜第９の端子を、領域Ｃには、配線を介してこの領域に存在する貫通金属電極３１１のうちの何れかに接続する第１０の端子〜第１５の端子を、領域Ｄには、配線を介してこの領域に存在する貫通金属電極３１１のうちの何れかに接続する第１６の端子１６〜第２１の端子を、それぞれ設けた。
なお、隣接する貫通金属電極３１１同士の間隔（ピッチ）は、１５０μｍとした。
【０１７９】
また、図５（ｂ）に示すように、Ｓｉウエハーの裏面３１４には、隣接する貫通金属電極３１１のうちの何れかに連結する導電体３１２を設けた。
【０１８０】
−２Ａ−  次に、Ｓｉウエハーの機能面３１５の貫通金属電極３１１に接する位置に、フリップチップボンダーを用いて、鉛フリー半田（組成：Ｓｎ−３．５Ａｇ、融点：２２１℃、熱膨張率：２２ｐｐｍ／℃）を位置決めして、Ｓｉウエハーと仮接合した後、リフロー処理（リフロー条件：最高温度２６０℃、最低温度１８３℃の処理時間６０秒のＩＲリフロー炉を通過）を施すことにより、貫通金属電極３１１に半田バンプを接合させた。
なお、この半田バンプの直径は、４０μｍであった。
【０１８１】
−３Ａ−  次に、この半田バンプ付Ｓｉウエハーの機能面３１５側に、真空フィルムラミネータを（「ＭＶＬＰ−５００／６００−２Ａ」、名機製作所製）を用いて、サンプルＮｏ．１の接合シートを貼り付けた。
【０１８２】
なお、真空フィルムラミネータにより接合シートを貼り付ける際の処理条件は、１００℃、０．８ＭＰａ、３０秒とした。
【０１８３】
また、Ｓｉウエハーに貼り付けられたサンプルＮｏ．１の接合シートの厚さは、４０μｍであった。
【０１８４】
−４Ａ−  次に、前記工程−３Ａ−で得られた、接合シートを備えるＳｉウエハーを２枚用い、これらを位置決めした後、プレス装置（ＶＨ１−１７５８）で、仮積層することにより、Ｓｉウエハー積層体を得た。
なお、仮積層する際の処理条件は、１５０℃、１．０ＭＰａとした。
【０１８５】
−５Ａ−  次に、前記工程−４Ａ−で得られたＳｉウエハー積層体を、前記工程−４Ａ−の状態を保持しつつ、圧力を徐々に開放しながら（０．１ＭＰａ以下）、２５０℃まで加熱することにより、図６（ａ）に示すように、各回路３１０が備える貫通金属電極３１１と、溶融した半田バンプの固化物３１３とにより金属接合を形成した。その後、さらに１８０℃×６０分の条件で追加熱することにより、２つの回路３１０が固化物３１３を介して電気的に接続された回路接合体３２０を備えるＳｉウエハー接合体を得た。
【０１８６】
ここで、図６（ａ）に示すように、回路接合体３２０おいて、貫通金属電極３１１は、隣接する貫通金属電極３１１のうちのいずれかと導電体３１２により接続されていることから、互いに対向する貫通金属電極３１１同士を、固化物３１３を介して接続することにより、貫通金属電極３１１と、導電体３１２と、固化物３１３とにより構成される１つの配線３１６が形成されることとなる。
【０１８７】
そこで、本実施例では、図６（ｂ）に示すように、領域Ａにおいては、２８×２８個の貫通金属電極３１１を含む配線３１６により、第１の端子と第２４の端子とが電気的に接続するように回路を形成した。また、領域Ｂにおいては、２８×２８個の貫通金属電極３１１を含む配線３１６により、第４の端子と第５の端子とが電気的に接続するように回路を形成した。領域Ｃにおいては、２８×２８個の貫通金属電極３１１を含む配線３１６により、第１２の端子と第１３の端子とが電気的に接続するように回路を形成した。さらに、領域Ｄにおいては、２８×１４個の貫通金属電極３１１を含む配線３１６により第１７の端子と第１９の端子とを、また、２８×１４個の貫通金属電極３１１を含む配線３１６により第１８の端子と第２０の端子とが、それぞれ、電気的に接続するように回路を形成した。
【０１８８】
−６Ａ−  次に、得られた回路接合体３２０を備えるＳｉウエハー接合体を、図６（ｃ）に示すように、回路接合体３２０が各領域Ａ〜Ｄで分かれるように１０ｍｍ角で切断して、個片化した導通テスト用の評価用チップ３３０を得た。
【０１８９】
−７Ａ−  次に、評価用チップ３３０がそれぞれ備える端子の位置に、フリップチップボンダーを用いて、鉛フリー半田（組成：Ｓｎ−３．５Ａｇ、融点：２２１℃、熱膨張率：２２ｐｐｍ／℃）を位置決めして、評価用チップ３３０と仮接合した。その後、プリント配線基板上に評価用チップ３３０を載置した状態で、リフロー処理（リフロー条件：最高温度２６０℃、最低温度１８３℃の処理時間６０秒のＩＲリフロー炉を通過）を施すことにより、半田バンプを介して、評価用チップ３３０が備える端子とプリント配線基板とを接合させて、実施例１の評価用パッケージ（半導体装置）を製造した。
【０１９０】
なお、評価用チップ３３０が備える端子とプリント配線基板とを接合する際には、評価用チップ３３０が備える、互いに対向する端子同士をも電気的に接続するようにした。
【０１９１】
また、本実施例では、本工程−７Ａ−において、各領域Ａ〜Ｄ由来の評価用チップ３３０を５個ずつ用いて、それぞれの評価用チップ３３０を備える半導体装置した。すなわち、半導体装置を２０個製造した。
【０１９２】
［実施例２〜３４］
前記工程−３Ａ−において、サンプルＮｏ．１の接合シートに代えて、それぞれ、サンプルＮｏ．２〜３４の接合シートを用いた以外は、前記実施例１と同様にして、実施例２〜３４の半導体装置を製造した。
【０１９３】
［実施例３５］
前記工程−３Ａ−に代えて、下記工程−３Ｂ−とした以外は、前記実施例１と同様にして、実施例３５の半導体装置を製造した。
【０１９４】
−３Ｂ−  次に、この半田バンプ付Ｓｉウエハーの機能面３１５側に、サンプルＮｏ．３５の接合層形成用材料を、スピンコート法を用いて塗布することにより、機能面３１５上に接合層を形成した。なお、接合層の平均厚さは、４０μｍであった。
【０１９５】
［実施例３６〜４０］
前記工程−３Ｂ−において、サンプルＮｏ．３５の接合層形成用材料に代えて、それぞれ、サンプルＮｏ．３６〜４０の接合層形成用材料を用いた以外は、前記実施例３５と同様にして、実施例３６〜４０の半導体装置を製造した。
【０１９６】
［実施例４１〜４５］
前記工程−３Ｂ−において、サンプルＮｏ．３５の接合層形成用材料に代えて、それぞれ、サンプルＮｏ．４１〜４５の接合層形成用材料を用い、さらに前記工程−３Ｂ−の後に、９０℃×９０分の加熱処理を施すことにより、接合層をＢ−ｓｔａｇｅ硬化（仮硬化）させることにより接合層の形状を保持した以外は、前記実施例３５と同様にして、実施例３６〜４０の半導体装置を製造した。
【０１９７】
［比較例１、２］
前記工程−３Ａ−において、サンプルＮｏ．１の接合シートに代えて、比較例１としては異方性導電フィルム（「ＡＣ−２００」、日立化成工業株式会社製）、比較例２として、異方性導電フィルム（「ＦＰ２５１１Ｋ」、ソニーケミカル社製）を用い、前記工程−５Ａ−を省略した以外は、前記実施例１と同様にして、比較例１および２の半導体装置を製造した。
【０１９８】
２．  評価
得られた各実施例および各比較例の半導体装置をそれぞれ２０個ずつ、−５５℃の条件下に３０分、１２５℃の条件下に３０分ずつ交互に晒す事を１サイクルとする、温度サイクル試験を１００サイクル行った。
【０１９９】
そして、この温度サイクル試験を経た各実施例および各比較例の半導体装置について、半導体装置が備える評価用チップ３３０の導通を、導通テスターを用いて、評価用チップ３３０が有する端子間に５Ｖの電圧を印加することにより確認した。
【０２００】
なお、回路接合体３２０の領域Ａに由来する評価用チップ３３０を備える半導体装置については、第１の端子と第２４の端子との間の導通を確認した。また、回路接合体３２０の領域Ｂに由来する評価用チップ３３０を備える半導体装置については、第４の端子と第５の端子との間の導通を確認した。回路接合体３２０の領域Ｃに由来する評価用チップ３３０を備える半導体装置については、第１２の端子と第１３の端子との間の導通を確認した。さらに、回路接合体３２０の領域Ｄに由来する評価用チップ３３０を備える半導体装置については、第１７の端子と第１９の端子との間の導通と、第１６の端子と第２０の端子との間の導通とを確認した。
【０２０１】
そして、各実施例および各比較例において、２０個の半導体装置全て導通が得られた場合には合格品（○）と判定し、１つでも導通が認められなかった場合には不合格品（×）と判定した。
【０２０２】
なお、本実施例において、導通が認められるとは、各端子間の抵抗値が８０［Ω］未満のときを言い、導通が認められないとは、各端子間の抵抗値が８０［Ω］以上の時を言う。
【０２０３】
さらに、温度サイクル試験を経た各実施例および各比較例の半導体装置のうち、回路接合体３２０の領域Ｄに由来する評価用チップ３３０を備える半導体装置については、隣接する配線同士の絶縁性を、導電テスターを用いて確認した。すなわち、第１７の端子および第１９の端子に接続する配線３１６と、第１６の端子および第２０の端子に接続する配線３１６との間の絶縁性を確認した。
【０２０４】
より具体的には、第１６の端子と第１７の端子との間に５Ｖの電圧を印加することにより、これらの端子間の絶縁性を確認した。さらに、第１９の端子と第２０の端子との間についても同様にして、これらの端子間の絶縁性とを確認した。
【０２０５】
そして、各実施例および各比較例において、５個の半導体装置全て絶縁性が認められた場合には合格品（○）と判定し、１つでも絶縁性が認められなかった場合には不合格品（×）と判定した。
【０２０６】
なお、本実施例において、絶縁性が認められるとは、各端子間の抵抗値が１．０×１０９［Ω］以上のときを言い、絶縁性が認められないとは、各端子間の抵抗値が１．０×１０９［Ω］未満の時を言う。
これらの評価結果を、それぞれ、以下の表１および表２に示す。
【０２０７】
【表１−Ａ】
2008294382.tif 000003
【０２０８】
【表１−Ｂ】
2008294382.tif 000004
【０２０９】
【表１−Ｃ】
2008294382.tif 000005
【０２１０】
【表２】
2008294382.tif 000006
【０２１１】
表１および表２に示すように、各実施例の半導体装置では、いずれも良好な導通が認められた。これに対して、各比較例では、６０％の評価パッケージサンプル（半導体装置）において導通が認められなかった。
【０２１２】
さらに、各実施例の半導体装置では、いずれも、隣接する配線同士間において良好に絶縁性が確保されていた。これに対して、各比較例では、いずれも、１００％の評価パッケージサンプル（半導体装置）において、隣接する配線同士間の絶縁性が確保されていなかった。
【０２１３】
これにより、半導体装置が備える半導体装置において、貫通金属電極（接続部）同士間の電気的な接続を安定的に行い得ることが明らかとなった。
【図面の簡単な説明】
【０２１４】
【図１】本発明の半導体装置の製造方法により製造される半導体装置の一例を示す縦断面図である。
【図２】半導体装置の製造方法を説明するための縦断面図である。
【図３】半導体ウエハー同士を接合する第１の接合方法を説明するための縦断面図である。
【図４】半導体ウエハー同士を接合する第２の接合方法を説明するための縦断面図である。
【図５】試験用ウエハーが備える回路の構成を説明するための図である。
【図６（ａ）】回路を接合した回路接合体の構成を説明するための図である。
【図６（ｂ）】回路を接合した回路接合体の構成を説明するための図である。
【図６（ｃ）】回路を接合した回路接合体の構成を説明するための図である。
【図７】従来の半導体ウエハーを接合する方法を説明するための図である。
【符号の説明】
【０２１５】
１０              半導体装置
２０              半導体チップ
２１０            第１の半導体ウエハー
２２０            第２の半導体ウエハー
２１１、２２１    機能面
２１２、２２２    接続部
２１３、２２３    裏面
２２４            半田バンプ
２２５            接続部
２２６            絶縁部
２３０            半導体ウエハー積層体
２４０            半導体ウエハー接合体
３０              インターポーザー
４０              配線パターン
６０、６０’      接合層
６１              液状材料
６５              接合シート
７０              バンプ
８０              封止層
８２              接続部
３１０            回路
３１１            貫通金属電極
３１２            導電体
３１３            固化物
３１４            裏面
３１５            機能面
３１６            配線
３２０            回路接合体
３３０            評価用チップ
１００            半導体装置
５１０、５２０    半導体ウエハー
５１１、５２１    接続部
５３０            接合体
５４０、５５０    半導体チップ
５６０            半導体チップ接合体
６２０            バンプ
６３０            インターポーザー
６４０            配線パターン
【図１】
2008294382.tif 000007
【図２】
2008294382.tif 000008
【図３】
2008294382.tif 000009
【図４】
2008294382.tif 000010
【図５】
2008294382.tif 000011
【図６（ａ）】
2008294382.tif 000012
【図６（ｂ）】
2008294382.tif 000013
【図６（ｃ）】
2008294382.tif 000014
【図７】
2008294382.tif 000015